(57)【要約】  アーク防護用および防炎用に適切な糸、布帛および衣服は、モダクリル、綿およびアラミド繊維を含有する。【特許請求の範囲】
【請求項１】
（ａ）４０〜７５重量パーセントのモダクリル繊維、
（ｂ）１０〜４０重量パーセントの綿繊維および
（ｃ）１〜４０重量パーセントのアラミド繊維
を含んでなり、前記パーセントが、成分（ａ）（ｂ）および（ｃ）を基準とするアークからの防護および防炎性を提供するのに適切な糸。
【請求項２】
（ａ）４５〜６０重量パーセントのモダクリル繊維、
（ｂ）１５〜３５重量パーセントの綿繊維および
（ｃ）５〜３０重量パーセントのアラミド繊維
を含んでなる請求項１に記載の糸。
【請求項３】
繊維が、パラ−アラミド繊維とメタ−アラミド繊維の両方を含む請求項１に記載の糸。
【請求項４】
全アラミド繊維を基準として、パラ−アラミド繊維が、２０〜４０重量パーセントの範囲で存在し、メタ−アラミド繊維が、６０〜８０重量パーセントの範囲で存在する請求項３に記載の糸。
【請求項５】
パラ−アラミド繊維が、２５〜３５重量パーセントの範囲で存在し、メタ−アラミド繊維が、６５〜７５重量パーセントの範囲で存在する請求項４に記載の糸。
【請求項６】
さらに、帯電防止成分を含有する請求項５に記載の糸。
【請求項７】
帯電防止成分が、炭素もしくは金属である請求項６に記載の糸。
【請求項８】
帯電防止成分が、炭素である請求項７に記載の糸。
【請求項９】
さらに、帯電防止成分を含有する請求項１に記載の糸。
【請求項１０】
帯電防止成分が、炭素である請求項９に記載の糸。
【請求項１１】
（ａ）４０〜７５重量パーセントのモダクリル繊維、
（ｂ）１０〜４０重量パーセントの綿繊維および
（ｃ）１〜４０重量パーセントのアラミド繊維
を含んでなり、前記パーセントが、成分（ａ）（ｂ）および（ｃ）を基準とするアークおよび熱からの防護を提供するのに適切な布帛。
【請求項１２】
（ａ）４５〜６０重量パーセントのモダクリル繊維、
（ｂ）１５〜３５重量パーセントの綿繊維および
（ｃ）５〜３０重量パーセントのアラミド繊維
を含んでなる請求項１１に記載の布帛。
【請求項１３】
ＡＳＴＭ  Ｄ−６４１３−９９に基づいた炭化長が、６インチ未満である請求項１１に記載の布帛。
【請求項１４】
ＡＳＴＭ  Ｄ−６４１３−９９に基づいた炭化長が、４．５インチ未満である請求項１１に記載の布帛。
【請求項１５】
布帛が、パラ−アラミドおよびメタ−アラミドの繊維を含む請求項１１に記載の布帛。
【請求項１６】
全アラミド繊維を基準として、パラ−アラミド繊維が、２０〜４０重量パーセントの範囲で存在し、メタ−アラミド繊維が、６０〜８０重量パーセントの範囲で存在する請求項１５に記載の布帛。
【請求項１７】
パラ−アラミド繊維が、２５〜３５重量パーセントの範囲で存在し、メタ−アラミド繊維が、６５〜７５重量パーセントの範囲で存在する請求項１６に記載の布帛。
【請求項１８】
さらに、帯電防止成分を含有する請求項１１に記載の布帛。
【請求項１９】
（ａ）４０〜７５重量パーセントのモダクリル繊維、
（ｂ）１０〜４０重量パーセントの綿繊維および
（ｃ）１〜４０重量パーセントのアラミド繊維
を含んでなり、前記パーセントが、成分（ａ）（ｂ）および（ｃ）を基準とするアークおよび熱からの防護を提供するのに適切な衣服。
【請求項２０】
（ａ）４５〜６０重量パーセントのモダクリル繊維、
（ｂ）１５〜３５重量パーセントの綿繊維および
（ｃ）５〜３０重量パーセントのアラミド繊維
を含んでなる請求項１６に記載の衣服。
【発明の詳細な説明】
【技術分野】
【０００１】
本発明は、アークからの防護および防炎性を有する布帛の製造に有用な混紡糸に関する。本発明は、さらに、上記の布帛で製造される衣服に関する。
【背景技術】
【０００２】
通電中の電気設備付近で作業する人々や電気設備付近での事故に対応する救急隊員は、アーク事象により生じうる電気アークおよび火災危険のリスクに曝されている。電気アークは、通常数千ボルトおよび数千アンペアの電気を伴う非常に激しい事象である。電気アークは、２つの電極間の電位差（つまり、電圧）が、大気中の原子をイオン化させて、電気を伝導できるようになる場合に、大気中で形成される。
【０００３】
アークからの防護用および耐炎性の衣服は、その中に組み込まれた防護用繊維の水蒸気移動が少ないために、一般的に着用者に快適ではない。防護服を着用している人々は、通常、それらの防護用衣服に組み込まれた防護用繊維が原因で、不快な感触と熱応力の両方を体験する。
【０００４】
特許文献１（イチボリ（Ｉｃｈｉｂｏｒｉ）ら）は、多量のアンチモン化合物を有するハロゲン含有繊維と、天然繊維および化学繊維よりなる群から選択される少なくとも１種の繊維とを含んでなる難燃性複合繊維混紡を開示する。上記繊維混紡は、布帛に織り込まれ、その耐炎性の指標として、その布帛の限界酸素指数が試験される。
【０００５】
特許文献２（グリーン（Ｇｒｅｅｎ））は、電気アークによる放射エネルギーからの防護を提供する布帛を開示する。グリーン（Ｇｒｅｅｎ）は、その混紡糸中にモダクリル繊維の使用を開示していない。さらに、グリーン（Ｇｒｅｅｎ）は、５０パーセント未満の綿を含んでなる糸から形成される防護用布帛を開示していない。
【０００６】
【特許文献１】米国特許第５，２０８，１０５号明細書
【特許文献２】米国特許第５，２２３，３３４号明細書
【発明の開示】
【発明が解決しようとする課題】
【０００７】
必要とされるのは、物質が電気アークに暴露された場合にレベルの高い防護と、さらに二次的影響から着用者を防護するために耐炎性とを提供する、糸、布帛および衣服（ａ  ｙａｒｎ  ｆａｂｒｉｃ  ａｎｄ  ｇａｒｍｅｎｔ）である。
【課題を解決するための手段】
【０００８】
本発明は、
（ａ）４０〜７５重量パーセントのモダクリル繊維、
（ｂ）１０〜４０重量パーセントの綿繊維および
（ｃ）１〜２５重量パーセントのアラミド繊維を含んでなり、前記パーセントは、成分（ａ）、（ｂ）および（ｃ）に基づく、アークおよび熱からの防護のための布帛および衣服用の糸に関する。
【０００９】
上記の糸は、特に作業者を電気アークから防護するのに適切である耐熱性ならびに耐アーク性の布帛および衣服に、組み込まれるのに有用である。さらに、上記の布帛および衣服は、破断開口（ｂｒｅａｋ  ｏｐｅｎ）に対する抵抗、耐炎性および耐摩耗性を提供しうる。
【発明を実施するための最良の形態】
【００１０】
本発明は、改善された、アークからの防護と耐炎性との両方を提供する糸、布帛および衣服を提供することに関する。引張強さが小さい耐炎性繊維を含んでなる布帛および衣服は、電気アークの強い熱応力に暴露された場合に、入射エネルギーが原因で、破断開口して、着用者をさらなる損傷に曝す。電気アークは、通常、数千ボルトおよび数千アンペアの電流を伴う。電気アークは、発火からなどの入射エネルギーよりもかなり強い。着用者を防護するために、衣服または布帛は、着用者へのエネルギーの移動を阻害する必要がある。これは、一部の入射エネルギーを吸収する布帛と破断開口を阻止する布帛との両方により、生じると考えられている。破断開口される間に、布帛に穴が生じ、入射エネルギーに布帛の表面もしくは着用者を直接暴露する。
【００１１】
本発明の糸、布帛および衣服は、電気アークの強い熱応力に暴露された場合、エネルギーの移動に耐える。本発明は、入射エネルギーの一部を吸収することにより、エネルギー移動を低減し、炭化を介して、透過エネルギーを減少させると考えられている。
【００１２】
本発明の糸は、モダクリル繊維と、綿繊維と、アラミド繊維との混紡を含んでなる。典型的には、本発明の糸は、４０〜７５重量パーセントのモダクリル繊維、１０〜４０重量パーセントの綿繊維、および１〜４０重量パーセントのアラミド繊維を含んでなる。好ましくは、本発明の糸は、４５〜６５重量パーセントのモダクリル繊維、１５〜３５重量パーセントの綿繊維、および５〜３０重量パーセントのアラミド繊維を含んでなる。上記のパーセントは、上記の３種の指定された成分を基準とする。
【００１３】
「糸」は、連続したストランドを形成するように、一緒に紡績されたまたは撚られた繊維の組み合わせを意味し、それは、製織、製編、製紐、または組編に使用されることができ、或いは、織編生地もしくは布帛に作製されうる。
【００１４】
モダクリル繊維は、主にアクリロニトリルを含んでなるポリマーから作製されるアクリル系合成繊維を意味する。該ポリマーは、３０〜７０重量パーセントのアクリロニトリルと７０〜３０重量パーセントのハロゲン含有のビニルモノマーとを含んでなるコポリマーであるのが好ましい。ハロゲン含有のビニルモノマーは、例えば、塩化ビニル、塩化ビニリデン、臭化ビニル、臭化ビニリデンなどから選択される少なくとも１種のモノマーである。共重合性ビニルモノマーの例は、アクリル酸、メタクリル酸、それらの酸の塩もしくはエステル、アクリルアミド、メチルアクリルアミド、酢酸ビニルなどである。
【００１５】
本発明の好適なモダクリル繊維は、アクリロニトリルと塩化ビニリデンを組み合わせたコポリマーであり、該コポリマーは、改善された難熱性のために、さらに１種のまたは数種の酸化アンチモンを有する。上記の有用なモダクリル繊維として、２重量パーセントの三酸化アンチモンを有する米国特許第３，１９３，６０２号明細書に開示される繊維、少なくとも２重量パーセント、好ましくは８重量パーセント以下の量で存在する種々の酸化アンチモンで作製される米国特許第３，７４８，３０２号明細書に開示される繊維、および８〜４０重量パーセントのアンチモン化合物を有する米国特許第５，２０８，１０５号明細書および同第５，５０６，０４２号明細書に開示される繊維が挙げられるが、それらに限定されない。
【００１６】
本発明の糸の範囲内で、モダクリル繊維は、アンチモン誘導体でのドーピングのレベルに応じて、通常少なくとも２８のＬＯＩ値を有する繊維を形成する耐炎性炭化物を提供する。モダクリル繊維は、炎への暴露が原因となる繊維への損傷の拡がりに抵抗する。モダクリル繊維は、優れた耐炎性であるが、電気アークに暴露された場合、破断開口に対する所望のレベルの抵抗を与えるための、糸またはその糸から作製された布帛に対する適切な引張強さをそれ自体提供しない。
【００１７】
本明細書で使用される「アラミド」は、少なくとも８５％のアミド結合（−ＣＯＮＨ−）が、２個の芳香族環に直接結合するポリアミドを意味する。添加剤が、アラミドと一緒に使用されることが可能であり、実際、ほぼ１０重量パーセントまでの他の高分子材料が、アラミドと混紡されることが可能であり、或いは、アラミドのジアミンで置換されたほぼ１０パーセントの他のジアミン、またはアラミドの二酸クロリドで置換されたほぼ１０パーセントの他の二酸クロリドを有するコポリマーを使用することが可能であることが判明されている。適切なアラミド繊維は、Ｗ．ブラックらの「人造繊維−科学と技術」２巻、章題  繊維形成芳香族ポリアミド、２９７頁（インターサイエンス・パブリッシャー、１９６８年）（Ｍａｎ−Ｍａｄｅ  Ｆｉｂｅｒｓ−Ｓｃｉｅｎｃｅ  ａｎｄ  Ｔｅｃｈｎｏｌｏｇｙ，Ｖｏｌｕｍｅ  ２，Ｓｅｃｔｉｏｎ  ｔｉｔｌｅｄ  Ｆｉｂｅｒ−Ｆｏｒｍｉｎｇ  Ａｒｏｍａｔｉｃ  Ｐｏｌｙａｍｉｄｅｓ，  ｐａｇｅ  ２９７，  Ｗ．  Ｂｌａｃｋ  ｅｔ  ａｌ．，Ｉｎｔｅｒｓｃｉｅｎｃｅ  Ｐｕｂｌｉｓｈｅｒｓ，１９６８）に記載されている。アラミド繊維は、さらに、米国特許第４，１７２，９３８号明細書、同第３，８６９，４２９号明細書、同第３，８１９，５８７号明細書、同第３，６７３，１４３号明細書、同第３，３５４，１２７号明細書、および同第３，０９４，５１１号明細書に開示されている。Ｍ−アラミドは、アミド結合が互いに対してメタ位にあるアラミドであり、ｐ−アラミドは、アミド結合が互いに対してパラ位にあるアラミドである。本発明の実施において、最も多く使用されるアラミドは、ポリ（パラフェニレンテレフタルアミド）およびポリ（メタフェニレンイソフタルアミド）である。
【００１８】
１種類だけのアラミド繊維が、利用されうることは、本発明の範囲内である。例証的に、メタ−アラミドまたはパラ−アラミド繊維のいずれかが、使用されうる。
【００１９】
しかしながら、好適な形態において、パラ−アラミド繊維とメタ−アラミド繊維の両方が、利用される。例証となるパーセントは、２０〜４０重量パーセントのパラ−アラミド繊維と６０〜８０重量パーセントのメタ−アラミド繊維である。上記のパーセントは、上記のアラミドのみを基準とする。これらの２種のアラミドの好適な範囲は、２５〜３５重量パーセントのパラ−アラミドと６５〜７５重量パーセントのメタ−アラミドである。
【００２０】
本発明の糸の範囲内で、綿繊維は、糸内での水分輸送を提供する耐炎性繊維を提供する。綿繊維を含んでなる衣服は、着用者から水分を吸上げることにより、着心地を改善する。汗を吸上げることにより、労働中の着用者に対する熱応力は、低減される。
【００２１】
さらに、本発明の糸、布帛、または衣服に、帯電防止成分（例、スチール繊維、炭素繊維、または既存の繊維への炭素被覆など）を加えてもよい。炭素または金属（例、スチールなど）の伝導性は、本発明の糸、布帛、または衣服に組み込まれた場合、静電気の連続的発生の防止を助けるように電気管路を提供する。静電気放電は、感度の高い電気設備で作業する作業者、或いは可燃性蒸気の付近で作業する作業者にとって、危険となりうる。
【００２２】
本発明の糸は、当技術分野で一般的に知られている任意の紡糸技術、例えば、これに限定されないが、リング精紡、芯紡糸、およびエアジェット紡糸またはより高度な空気精紡技術（例、ステープルファイバーを糸に撚るために空気を用いる村田エアジェット精紡機など）により、製造されうる。通常、任意の一般的な技術により製造される単糸は、布帛に変えられる前に、少なくとも２本の単糸を含んでなる諸撚糸を形成するように、一緒に諸撚される。
【００２３】
電気アークにより生じる強い熱応力からの防護を提供するために、耐アーク性布帛およびその布帛から成形される衣服は、防護層の下の表面に直接衝突する入射エネルギーを防ぐように、耐炎性に関して大気中の酸素濃度を越えるＬＯＩ値、布帛への損傷の拡大が遅いことを示す短い炭化長、良好な破断開口に対する抵抗などの特質を有する。
【００２４】
消防士の防火服などの防熱性衣類は、通常は、裸火によって生じる対流熱に対する防護を提供する。上記の防護用の衣服は、電気アークにより生じる強いエネルギーに暴露された場合に、破断開口して（つまり、布帛に開口部が生じる）、エネルギーが衣服に入り込み、着用者が重篤な損傷を受ける結果となる。本発明の布帛は、電気アークに暴露された場合に、裸火の対流熱に対する防護と、引裂およびエネルギー移動に対する増強された抵抗の両方を提供する。布帛の厚さおよび通常着用される防護用衣服（例、消防士の防火服など）の全重量は、体熱および汗を肌にじかに取り込むことにより、着用者に熱応力をもたらしうる。本発明の布帛は、着用者から発汗による水分を吸上げて、快適さを向上させ、熱応力を低減するように、水分輸送繊維（例、綿など）を布帛の糸内に含んでなる。
【００２５】
坪量は、単位面積当りの布帛の重量の測定単位である。典型的な単位として、オンス／平方ヤード、およびグラム／平方センチメートルが挙げられる。本明細書に記載される坪量は、オンス／平方ヤード（ＯＰＳＹ）である。単位面積当りの布帛の量が増加するにしたがって、潜在的危険と被保護物体との間の物質の量が増加する。物質の坪量の増加は、防護性能の対応する増加が観察されることを示唆する。本発明の布帛の坪量の増加の結果として、破断開口に対する抵抗、耐熱性要素、および耐アーク性が増強されることになる。本発明の布帛の坪量は、通常約８．０ｏｐｓｙより大きく、好ましくは約８．７ｏｐｓｙより大きく、最も好ましくは約９．５ｏｐｓｙより大きい。１２ｏｐｓｙより大きい坪量を有する本発明の布帛は、増大した剛さを示すので、このような布帛から製造された衣服の快適さを低下させるだろうと考えられている。
【００２６】
炭化長は、編織布の耐炎性の指標である。炭化物は、熱分解または不完全燃焼が原因で生成される炭素質残留物と定義される。本明細書に記載されるＡＳＴＭ  ６４１３−９９試験の条件下での布帛の炭化長は、炎に直接暴露される布帛の端から、規定の引き裂き力が印加された後の可視できる布帛の損傷の最も遠い点までの距離と定義される。好ましいことに、本発明の布帛は、６インチ未満、好ましくは４．５インチ未満の炭化長を有する。
【００２７】
本発明の布帛は、単層の防護用衣服としてまたは多層の防護用衣服の一部として使用されうる。本発明の糸は、布帛のたて糸かよこ糸のいずれかに存在しうる。本発明の糸が、結果として作製される布帛のたて糸とよこ糸の両方に存在するのが好ましい。
【００２８】
試験方法
摩耗試験
ＡＳＴＭ  Ｄ−３８８４−０１「編織布の耐摩耗性に関する標準指針（Ｓｔａｎｄａｒｄ  Ｇｕｉｄｅ  ｆｏｒ  Ａｂｒａｓｉｏｎ  Ｒｅｓｉｓｔａｎｃｅ  ｏｆ  Ｔｅｘｔｉｌｅ  Ｆａｂｒｉｃｓ）（ロータリー・プラットホーム、ダブルヘッド法）（Ｒｏｔａｒｙ  Ｐｌａｔｆｏｒｍ、Ｄｏｕｂｌｅ  Ｈｅａｄ  Ｍｅｔｈｏｄ）」に基づいて、本発明の布帛の耐摩耗性の性能を検定する。
【００２９】
耐アーク性試験
ＡＳＴＭ  Ｆ−１９５９−９９「布用材料のアーク熱性能値を測定するための標準試験法（Ｓｔａｎｄａｒｄ  Ｔｅｓｔ  Ｍｅｔｈｏｄ  ｆｏｒ  Ｄｅｔｅｒｍｉｎｉｎｇ  tｈｅ  Ａｒｃ  Ｔｈｅｒｍａｌ  Ｐｅｒｆｏｒｍａｎｃｅ  Ｖａｌｕｅ  ｏｆ  Ｍａｔｅｒｉａｌｓ  ｆｏｒ  Ｃｌｏｔｈｉｎｇ）」に基づいて、本発明の布帛の耐アーク性を測定する。本発明の布帛は、少なくとも０．８カロリー／平方センチメートル／ｏｐｓｙの耐アーク性を有するのが好ましく、少なくとも１．２カロリー／平方センチメートル／ｏｐｓｙを有するのがさらに好ましい。
【００３０】
掴み試験（Ｇｒａｂ  Ｔｅｓｔ）
ＡＳＴＭ  Ｄ−５０３４−９５「布帛の破断強度および伸び率に関する標準試験法（Ｓｔａｎｄａｒｄ  Ｔｅｓｔ  Ｍｅｔｈｏｄ  ｆｏｒ  Ｂｒｅａｋｉｎｇ  Ｓｔｒｅｎｇｔｈ  ａｎｄ  Ｅｌｏｎｇａｔｉｏｎ  ｏｆ  Ｆａｂｒｉｃｓ）（掴み試験）」に基づいて、本発明の布帛の掴み抵抗を測定する。
【００３１】
限界酸素指数試験
ＡＳＴＭ  Ｇ−１２５−００「気体酸化剤における液体および固体物質の燃焼限界を測定するための標準試験法（Ｓｔａｎｄａｒｄ  Ｔｅｓｔ  Ｍｅｔｈｏｄ  ｆｏｒ  Ｍｅａｓｕｒｉｎｇ  Ｌｉｑｕｉｄ  ａｎｄ  Ｓｏｌｉｄ  Ｍａｔｅｒｉａｌ  Ｆｉｒｅ  Ｌｉｍｉｔｓ  ｉｎ  Ｇａｓｅｏｕｓ  Ｏｘｉｄａｎｔｓ）」に基づいて、本発明の布帛の限界酸素指数（ＬＯＩ値）を測定する。
【００３２】
引裂試験
ＡＳＴＭ  Ｄ−５５８７−０３「トラペゾイド法による布帛の引裂に関する標準試験法（Ｓｔａｎｄａｒｄ  Ｔｅｓｔ  Ｍｅｔｈｏｄ  ｆｏｒ  Ｔｅａｒｉｎｇ  ｏｆ  Ｆａｂｒｉｃｓ  ｂｙ  Ｔｒａｐｅｚｏｉｄ  Ｐｒｏｃｅｄｕｒｅ）」に基づいて、本発明の布帛の引裂抵抗を測定する。
【００３３】
耐熱性能試験
ＮＦＰＡ  ２１１２「引火火災に対する業務職員の保護のための耐炎性衣服に関する基準（Ｓｔａｎｄａｒｄ  ｏｎ  Ｆｌａｍｅ  Ｒｅｓｉｓｔａｎｔ  Ｇａｒｍｅｎｔｓ  ｆｏｒ  Ｐｒｏｔｅｃｔｉｏｎ  ｏｆ  Ｉｎｄｕｓｔｒｉａｌ  Ｐｅｒｓｏｎｎｅｌ  Ａｇａｉｎｓｔ  Ｆｌａｓｈ  Ｆｉｒｅ）」に基づいて、本発明の布帛の耐熱性能を検定する。
【００３４】
垂直燃焼試験
ＡＳＴＭ  Ｄ−６４１３−９９「編織布の耐炎性に関する標準試験法（垂直法）（Ｓｔａｎｄａｒｄ  Ｔｅｓｔ  Ｍｅｔｈｏｄ  ｆｏｒ  Ｆｌａｍｅ  Ｒｅｓｉｓｔａｎｃｅ  ｏｆ  Ｔｅｘｔｉｌｅｓ（Ｖｅｒｔｉｃａｌ  Ｍｅｔｈｏｄ））に基づいて、本発明の布帛の炭化長を測定する。
【００３５】
用語「耐熱性能（もしくはＴＰＰ）は、布帛が高温直火もしくは放射熱に暴露される場合、布帛の真下の着用者の皮膚に継続的でかつ確かな防護を提供する布帛の能力に関する。
【００３６】
限界酸素指数（ＬＯＩ値）
ＡＳＴＭ  Ｇ１２５／Ｄ２８６３から
酸素の最小濃度は、ＡＳＴＭ  Ｄ２８６３の条件下、室温で、材料の燃焼を初期に燃え上がらせるのをまさに支援する酸素と窒素の混合物中における容量パーセントとして、表される。
【００３７】
本発明を例証するために、以下の実施例を提供する。特に明記しない限り、全ての部およびパーセントは、重量部および重量パーセントであり、温度は、摂氏である。
【実施例】
【００３８】
モダクリル／綿／アラミド布帛
実施例１
ノーメックス（Ｎｏｍｅｘ）（登録商標）タイプ４６２と、ケブラー（Ｋｅｖｌａｒ）（登録商標）２９と、モダクリルと、綿との密接混紡のリング紡績糸のたて糸とよこ糸の両方に有する快適性および耐久性の布帛を調製した。ノーメックス（Ｎｏｍｅｘ）（登録商標）タイプ４６２は、９３％のポリ（ｍ−フェニレンイソフタルアミド）（ＭＰＤ−Ｉ）、５％のポリ（ｐ−フェニレンテレフタルアミド）（ＰＰＤ−Ｔ）および２％の静電気拡散性の繊維（デュポン（ＤｕＰｏｎｔ）製Ｐ−１４０）であり、モダクリルは、１５％のアンチモンを有するＡＣＮ／ポリ塩化ビニリデンコポリマー（プロテックス（Ｐｒｏｔｅｘ）（登録商標）Ｍとして周知）であり、ケブラー（Ｋｅｖｌａｒ）（登録商標）２９は、ポリ（ｐ−フェニレンテレフタルアミド）（ＰＰＤ−Ｔ）である。
【００３９】
１０重量％のノーメックス（Ｎｏｍｅｘ）（登録商標）タイプ４６２と、１０重量％のケブラー（Ｋｅｖｌａｒ）（登録商標）２９と、５５重量％のモダクリルと、２５重量％の綿とのピッカー混紡スライバを調製し、リング精紡機を用いて、従来型の綿システムにより、３．７倍の撚りを有する紡績糸に加工した。上記の如く作製した糸は、２４．６テックス（２４綿番手）単糸であった。次に合糸機上で２本の単糸を撚り合せ、双糸を作製した。同様の方法と同一の撚りおよび混紡率を用いて、よこ糸として使用するために、３２．８テックス（１８綿番手）糸を作製した。次に、その糸を２本撚り合わせて、合糸を作製した。
【００４０】
ノーメックス（Ｎｏｍｅｘ）（登録商標）／ケブラー（Ｋｅｖｌａｒ）（登録商標）／モダクリル／綿糸をたて糸とよこ糸として、シャトル織機において３×１の綾織構造で使用した。その綾織物は、１ｃｍ当り２４エンド×１５ピック（１インチ当り６０エンド×３９ピック）の構造、２７１．３ｇ／ｍ２（８ｏｚ／ｙｄ２）の坪量を有した。上記の如く調製した綾織物を温水中で精錬し、低張力下で乾燥させた。次に、塩基性染料を用いて、精錬した布帛をジェット染色した。
【００４１】
実施例２
ノーメックス（Ｎｏｍｅｘ）（登録商標）タイプ４６２と、ケブラー（Ｋｅｖｌａｒ）（登録商標）２９と、モダクリルと、綿との密接混紡のリング紡績糸のたて糸とよこ糸の両方に有する快適性および耐久性の布帛を調製した。ノーメックス（Ｎｏｍｅｘ）（登録商標）タイプ４６２は、９３％のポリ（ｍ−フェニレンイソフタルアミド）（ＭＰＤ−Ｉ）、５％のポリ（ｐ−フェニレンテレフタルアミド）（ＰＰＤ−Ｔ）および２％の静電気拡散性の繊維（デュポン（ＤｕＰｏｎｔ）製Ｐ−１４０）であり、モダクリルは、１５％のアンチモンを有するＡＣＮ／ポリ塩化ビニリデンコポリマー（プロテックス（Ｐｒｏｔｅｘ）（登録商標）Ｍとして周知）であり、ケブラー（Ｋｅｖｌａｒ）（登録商標）２９は、ポリ（ｐ−フェニレンテレフタルアミド）（ＰＰＤ−Ｔ）である。
【００４２】
１０重量％のノーメックス（Ｎｏｍｅｘ）（登録商標）タイプ４６２と、１０重量％のケブラー（Ｋｅｖｌａｒ）（登録商標）２９と、４５重量％のモダクリルと、３５重量％の綿とのピッカー混紡スライバを調製し、リング精紡機を用いて、従来型の綿システムにより、３．７倍の撚りを有する紡績糸に加工した。上記の如く作製した糸は、２４．６テックス（２４綿番手）単糸であった。次に合糸機上で２本の単糸を撚り合わせ、双糸を作製した。同様の方法と同一の撚りおよび混紡率を用いて、よこ糸として使用するために、５０／５０の割合でノーメックス（Ｎｏｍｅｘ）（登録商標）タイプ４６２／モダクリルの混紡を有する３２．８テックス（１８綿番手）糸を作製した。次に、その糸を２本撚り合わせて、合糸を作製した。
【００４３】
ノーメックス（Ｎｏｍｅｘ）（登録商標）／ケブラー（Ｋｅｖｌａｒ）（登録商標）／モダクリル／綿糸をたて糸として、ノーメックス（Ｎｏｍｅｘ）（登録商標）／モダクリル糸をよこ糸として、シャトル織機において３×１の綾織構造で使用した。その綾織物は、１ｃｍ当り２３エンド×１６ピック（１インチ当り５８エンド×４０ピック）の構造、２６４．５ｇ／ｍ２（７．８ｏｚ／ｙｄ２）の坪量を有した。上記の如く調製した綾織物を温水中で精錬し、低張力下で乾燥させた。次に、塩基性染料を用いて、精錬した布帛をジェット染色した。
【００４４】
以下の表は、実施例１および２の測定された特性を例示する。
【００４５】
【表１】
2007529649.tif 000002
【国際調査報告】
2007529649.tif 000003
2007529649.tif 000004